(57)【要約】【課題】ポリブチレンテレフタレート樹脂組成物の成形体からの、アセトアルデヒド等の排出量を抑えるとともに、樹脂成形体の使用時に樹脂成形体から排出されるＶＯＣ量を低減することができる技術を提供する。【解決手段】ポリブチレンテレフタレート樹脂と、ゼオライトと含むポリブチレンテレフタレート樹脂組成物を原料として、樹脂成形体を製造する。樹脂成形体中のゼオライトの含有量は、０．５質量％以上１０質量％以下であることが好ましい。本発明によれば、ポリブチレンテレフタレート樹脂組成物の成形体からの、アセトアルデヒド等の排出量を抑えるとともに、樹脂成形体の使用時に樹脂成形体から排出されるＶＯＣ量を低減することができる。このため、本発明の樹脂成形体は、使用時に樹脂成形体から排出されるＶＯＣの量が少ない。【選択図】なし【特許請求の範囲】
【請求項１】
ポリブチレンテレフタレート樹脂と、ゼオライトとを含むポリブチレンテレフタレート樹脂組成物から構成され、
ドイツ自動車工業会ＶＤＡ２７７に規定のＶＯＣ測定法によるＶＯＣが、４０μｇＣ／ｇ以下であり、
下記の方法で測定したアセトアルデヒドガスとホルムアルデヒドガスの排出量が、それぞれ０．２０μｇ以下である樹脂成形体。
（アセトアルデヒドガス、ホルムアルデヒドガス測定方法）
前記ポリブチレンテレフタレート樹脂組成物から構成される１００ｍｍ×４０ｍｍ×２ｍｍの試験片２枚を、６５℃の条件で２時間処理したときに、発生するアセトアルデヒドガス排出量、ホルムアルデヒドガス排出量を測定する。
【請求項２】
前記ゼオライトの含有量が０．５質量％以上１０質量％以下である請求項１に記載の樹脂成形体。
【請求項３】
請求項１又は２に記載の樹脂成形体から構成される自動車内装部品。
【発明の詳細な説明】
【技術分野】
【０００１】
本発明は、ポリブチレンテレフタレート樹脂組成物を成形してなる樹脂成形体及び、当該樹脂成形体から構成される自動車内装部品に関する。
【背景技術】
【０００２】
熱可塑性ポリエステル樹脂は、優れた機械特性、耐熱性、成形性を有するため、自動車部品、フィルム、電気・電子部品等に幅広く使用されている。中でもポリエステル樹脂の１種であるポリブチレンテレフタレート樹脂やポリエチレンテレフタレート樹脂は無機強化材による補強効果が高く、耐薬品性にも優れることから、自動車や電気・電子機器のコネクター、リレー、スイッチ等の工業用成形品の材料として広く使用されている。
【０００３】
上記のポリエチレンテレフタレート樹脂は、成形時に熱分解して、アセトアルデヒドを生成する。具体的には、成形時に高温環境下に曝されたポリエチレンテレフタレート樹脂が熱分解することにより、高分子鎖中のエステル結合が開裂して、エチレングリコール等の成分が生成し、このエチレングリコール等の成分がアセトアルデヒドになる。
【０００４】
アセトアルデヒドは、悪臭、異臭の原因となる物質である。このため、ポリエチレンテレフタレート樹脂の成形時における、アセトアルデヒドの発生を抑える技術が開示されている（例えば、特許文献１参照）。
【０００５】
ところで、ポリブチレンテレフタレート樹脂では、アセトアルデヒドが成形時に生じることはほとんど無いと考えられている。ポリブチレンテレフタレート樹脂からのアセトアルデヒドの生成は、炭素間の単結合が開裂する必要があるが、炭素間の単結合は、容易に開裂しないからである。
【先行技術文献】
【特許文献】
【０００６】
【特許文献１】特表２００３−５３４０４８号公報
【発明の概要】
【発明が解決しようとする課題】
【０００７】
以上の通り、ポリブチレンテレフタレート樹脂の成形時にアセトアルデヒドが生成することは無いと考えられている。しかしながら、本発明者らは、ポリエチレンテレフタレート樹脂からのアセトアルデヒドの生成量よりは少ないものの、ポリブチレンテレフタレート樹脂からも、成形時にアセトアルデヒドが生成することを見出した。さらに、本発明者らは、ポリブチレンテレフタレート樹脂の成形時にホルムアルデヒドが生成することも見出した。成形時にアセトアルデヒド、ホルムアルデヒドが生成すると、樹脂成形体内にこれらの成分が残存し、これらの成分が使用時に排出される。
【０００８】
また、アセトアルデヒド、ホルムアルデヒドは、揮発性有機化合物（ＶＯＣ）の一種である。ＶＯＣは、大気汚染の主要な原因の一つであり、アセトアルデヒド等のみならず、ＶＯＣ全体の樹脂成形体からの排出量を抑制する必要がある。
【０００９】
本発明は、上記課題を解決するためになされた発明であり、その目的は、ポリブチレンテレフタレート樹脂組成物の成形体からの、アセトアルデヒド等の排出量を抑えるとともに、樹脂成形体の使用時に樹脂成形体から排出されるＶＯＣ量を低減することができる技術を提供することにある。
【課題を解決するための手段】
【００１０】
本発明者らは、以上の課題を解決するために鋭意研究を重ねた。その結果、ポリブチレンテレフタレート樹脂と、ゼオライトとを含むポリブチレンテレフタレート樹脂組成物を原料として、樹脂成形体を製造すれば、以上の課題が解決されることを見出し、本発明を完成するに至った。より具体的には、本発明は以下のものを提供する。
【００１１】
（１）  ポリブチレンテレフタレート樹脂と、ゼオライトとを含むポリブチレンテレフタレート樹脂組成物から構成され、ドイツ自動車工業会ＶＤＡ２７７に規定のＶＯＣ測定法によるＶＯＣが４０μｇＣ／ｇ以下であり、下記の方法で測定したアセトアルデヒドガス排出量とホルムアルデヒドガス排出量が、それぞれ０．２０μｇ以下である樹脂成形体。
（測定方法）
前記ポリブチレンテレフタレート樹脂組成物から構成される１００ｍｍ×４０ｍｍ×２ｍｍの試験片２枚を、６５℃という条件で２時間処理したときに、発生するアルデヒドガス排出量、ホルムアルデヒドガス排出量を測定する。
【００１２】
（２）  前記ゼオライトの含有量が０．５質量％以上１０質量％以下である（１）に記載の樹脂成形体。
【００１３】
（３）  （１）又は（２）に記載の樹脂成形体から構成される自動車内装部品。
【発明の効果】
【００１４】
本発明によれば、ポリブチレンテレフタレート樹脂組成物の成形体からの、アセトアルデヒド等の排出量を抑えるとともに、樹脂成形体の使用時に樹脂成形体から排出されるＶＯＣ量を低減することができる。このため、本発明の樹脂成形体は、使用時に樹脂成形体から排出されるＶＯＣの量が少ない。
【発明を実施するための形態】
【００１５】
以下、本発明の実施形態について説明する。なお、本発明は以下の実施形態に限定されない。
【００１６】
＜樹脂成形体＞
本発明の樹脂成形体は、ポリブチレンテレフタレート樹脂と、ゼオライトとを含むポリブチレンテレフタレート樹脂組成物（以下、単に「樹脂組成物」という場合がある。）から構成される。
【００１７】
樹脂組成物に含まれるポリブチレンテレフタレート樹脂は、少なくともテレフタル酸又はそのエステル形成性誘導体（Ｃ１−６のアルキルエステルや酸ハロゲン化物等）を含むジカルボン酸成分と、少なくとも炭素原子数４のアルキレングリコール（１，４−ブタンジオール）又はそのエステル形成性誘導体（アセチル化物等）を含むグリコール成分とを重縮合して得られるポリブチレンテレフタレート樹脂である。ポリブチレンテレフタレート樹脂はホモポリブチレンテレフタレート樹脂に限らず、ブチレンテレフタレート単位を６０モル％以上（特に７５モル％以上９５モル％以下）含有する共重合体であってもよい。
【００１８】
本発明において用いるポリブチレンテレフタレート樹脂において、テレフタル酸及びそのエステル形成性誘導体以外のジカルボン酸成分（コモノマー成分）としては、例えば、イソフタル酸、フタル酸、２，６−ナフタレンジカルボン酸、４，４’−ジカルボキシジフェニルエーテル等のＣ８−１４の芳香族ジカルボン酸；コハク酸、アジピン酸、アゼライン酸、セバシン酸等のＣ４−１６のアルカンジカルボン酸；シクロヘキサンジカルボン酸等のＣ５−１０のシクロアルカンジカルボン酸；これらのジカルボン酸成分のエステル形成性誘導体（Ｃ１−６のアルキルエステル誘導体や酸ハロゲン化物等）が挙げられる。これらのジカルボン酸成分は、単独で又は２種以上を組み合わせて使用できる。
【００１９】
これらのジカルボン酸成分の中では、イソフタル酸等のＣ８−１２の芳香族ジカルボン酸、及び、アジピン酸、アゼライン酸、セバシン酸等のＣ６−１２のアルカンジカルボン酸がより好ましい。
【００２０】
本発明において用いるポリブチレンテレフタレート樹脂において、１，４−ブタンジオール以外のグリコール成分（コモノマー成分）としては、例えば、エチレングリコール、プロピレングリコール、トリメチレングリコール、１，３−ブチレングリコール、ヘキサメチレングリコール、ネオペンチルグリコール、１，３−オクタンジオール等のＣ２−１０のアルキレングリコール；ジエチレングリコール、トリエチレングリコール、ジプロピレングリコール等のポリオキシアルキレングリコール；シクロヘキサンジメタノール、水素化ビスフェノールＡ等の脂環式ジオール；ビスフェノールＡ、４，４’−ジヒドロキシビフェニル等の芳香族ジオール；ビスフェノールＡのエチレンオキサイド２モル付加体、ビスフェノールＡのプロピレンオキサイド３モル付加体等の、ビスフェノールＡのＣ２−４のアルキレンオキサイド付加体；又はこれらのグリコールのエステル形成性誘導体（アセチル化物等）が挙げられる。これらのグリコール成分は、単独で又は２種以上を組み合わせて使用できる。
【００２１】
これらのグリコール成分の中では、樹脂の物性等の観点から、エチレングリコール、トリメチレングリコール等のＣ２−６のアルキレングリコール、ジエチレングリコール等のポリオキシアルキレングリコール、又は、シクロヘキサンジメタノール等の脂環式ジオール等がより好ましい。
【００２２】
なお、エチレングリコールを用いる場合には、ポリエチレンテレフタレート樹脂の場合と同様に、炭素間の単結合が開裂することなくアセトアルデヒドが生成する。ポリブチレンテレフタレート樹脂に、エチレングリコール成分が含まれない場合、エチレングリコール成分が微量しか含まれない場合であっても、ポリブチレンテレフタレート樹脂の成形時にアセトアルデヒドが生成する場合があり、このアセトアルデヒドの生成を抑えられることが本発明の特徴の一つである。上記の「エチレングリコール成分が含まれない場合、エチレングリコール成分が微量しか含まれない場合」とは、ポリブチレンテレフタレート樹脂中に、エチレングリコール由来の繰り返し単位が０モル％以上１モル％以下の場合を指す。
【００２３】
本発明において用いるポリブチレンテレフタレート樹脂の固有粘度は、本発明の目的を阻害しない範囲で特に制限されない。ポリブチレンテレフタレート樹脂の固有粘度（ＩＶ）は０．６５ｄＬ／ｇ以上１．４ｄＬ／ｇ以下であるのが好ましい。かかる範囲の固有粘度を有するポリブチレンテレフタレート樹脂を用いる場合には、得られるポリブチレンテレフタレート樹脂組成物が特に成形性に優れたものとなる。また、異なる固有粘度を有するポリブチレンテレフタレート樹脂をブレンドして、固有粘度を調整することもできる。例えば、固有粘度１．０ｄＬ／ｇのポリブチレンテレフタレート樹脂と固有粘度０．７ｄＬ／ｇのポリブチレンテレフタレート樹脂とをブレンドすることにより、固有粘度０．９ｄＬ／ｇのポリブチレンテレフタレート樹脂を調製することができる。ポリブチレンテレフタレート樹脂の固有粘度（ＩＶ）は、ｏ−クロロフェノール中で温度３５℃の条件で測定することができる。
【００２４】
本発明において用いるポリブチレンテレフタレート樹脂の末端カルボキシル基量は、本発明の目的を阻害しない限り特に制限されない。本発明において用いるポリブチレンテレフタレート樹脂の末端カルボキシル基量は、３０ｍｅｑ／ｋｇ以下が好ましく、２５ｍｅｑ／ｋｇ以下がより好ましい。上記末端カルボキシル基量がかかる範囲にあるポリブチレンテレフタレート樹脂を用いる場合には、得られるポリブチレンテレフタレート樹脂組成物が湿熱環境下での加水分解による強度低下を受けにくくなる。
【００２５】
樹脂成形体中のポリブチレンテレフタレート樹脂の含有量は、３０質量％以上９９．５質量％以下であることが好ましい。３０質量％以上であれば、ポリブチレンテレフタレート樹脂を含有することによる物性の向上が樹脂成形体に表れるため好ましい。より好ましいポリブチレンテレフタレート樹脂の含有量は、５０質量％以上９９．５質量％以下である。
【００２６】
樹脂組成物に含まれるゼオライトは、結晶性のシリカ・アルミナであり、吸着剤の一種である。天然もしくは人工ゼオライト鉱物のいずれも使用可能である。一般に、ゼオライトは、方沸石群、方ソーダ石群、リョウ沸石群、ソーダ沸石群、ジュウジ沸石群、モルデン沸石群で構造的に分類されるものであり、いずれも使用可能である。
【００２７】
ゼオライトをポリブチレンテレフタレート樹脂とともに使用することで、樹脂組成物の成形体からのアセトアルデヒド等の排出量を低減することができ、且つ樹脂成形体からの他のＶＯＣの排出量を抑えることができる。ハイドロタルサイト系化合物、炭素材料等も吸着剤として知られているが、このような他の吸着剤を使用すると、樹脂成形体からのアセトアルデヒド等の排出が抑えられたとしても、樹脂成形体からの他のＶＯＣの排出を抑えることが難しい。
【００２８】
樹脂成形体中のゼオライトの含有量は、特に限定されないが、０．５質量％以上であれば、樹脂組成物の成形時に発生するホルムアルデヒドの量を低減することができ好ましく、０．６質量％以上であればホルムアルデヒドを大幅に低減できるのでさらに好ましい。ゼオライトの含有量が、１０質量％以下であれば、ポリブチレンテレフタレート樹脂としての機械特性、成形性等を保持することができ好ましい。
【００２９】
樹脂組成物には、本発明の効果を害さない範囲で、以上の必須成分以外に、その他の樹脂、ガラス繊維等の強化剤、顔料等の添加剤を含んでもよい。樹脂組成物中の、その他の成分の含有量は、６０質量％以下であることが好ましい。より好ましくは３０質量％以下である。
【００３０】
また、上記必須成分、その他の成分のいずれも、従来公知の製造方法で製造したものを用いてもよいし、市販品を用いてもよい。
【００３１】
＜樹脂成形体の製造方法＞
本発明の樹脂成形体は上述の樹脂組成物を、一般的な成形方法で成形してなる。成形方法としては、例えば、射出成形法、押出成形法が挙げられる。以下、本発明の樹脂成形体の製造方法について、押出成形機を用いる場合を例に説明する。
【００３２】
一般的な押出成形機は、原料を投入するためのホッパを有するシリンダーに、スクリューが配設されている。スクリューは、ホッパ側からフィードゾーン（供給部）、コンプレッションゾーン（圧縮部）、メータリングゾーン（計量部）を、スクリューの上流から下流に向かってこの順で有する。そして、シリンダーの下流側端部には、ダイが設けられている。
【００３３】
供給部は、通常、原料が溶融しないような温度設定で、原料をホッパ側からダイ方向側に移送する働きを有する。具体的には、供給部は原料を圧縮部に送る。圧縮部は、原料に圧力や熱を加えながら、原料を溶融混練し、溶融混練された原料を計量部に送る。計量部は、溶融混練された原料を、一定圧のもとに一定量ずつダイに送り出す。なお、計量部よりも下流側にミキシングゾーン（混練部）を有するスクリューを使用してもよい。
【００３４】
より具体的には、先ず、押出成形機に原料を投入する。原料とは上記成分であり、全ての成分を同時に成形機に投入してもよいし、一部の成分を圧縮部やその他の部分で投入してもよい。
【００３５】
本発明においては、ポリブチレンテレフタレート樹脂ペレット及び粉状のポリブチレンテレフタレート樹脂を、ゼオライト等の成分とともにホッパから投入してもよい。粉状のポリブチレンテレフタレート樹脂を添加することで、圧縮部等において、ポリブチレンテレフタレート樹脂と、ゼオライト等とを充分に混練することができる。
【００３６】
上記の通り、圧縮部では原料に圧力や熱を加えながら混練する。混練の程度は、使用するスクリューエレメントの種類、スクリュー回転数等の成形条件に依存する。本発明の樹脂成形体の製造においては、樹脂の種類、樹脂成形体の形状等に応じて、適宜、混練の程度を調整することができる。
【００３７】
圧縮部において、原料に圧力や熱が加わることで、アセトアルデヒドが発生する。特にアセトアルデヒドの生成量は、ポリエチレンテレフタレート樹脂を使用する場合と比較して非常に少ない。これは、ポリブチレンテレフタレート樹脂からアセトアルデヒドが生成するためには、炭素間の単結合が開裂する必要があるためと考えられる。このため、従来はポリブチレンテレフタレート樹脂の成形時にアセトアルデヒドが生成するとは考えられていなかった。
【００３８】
つまり、本発明によれば、炭素間の結合が切れることによって発生するアセトアルデヒドが成形体から排出される量を抑えることができると考えられる。
【００３９】
また、圧縮部において原料に圧力が加わることで、ホルムアルデヒドが生成する場合がある。ゼオライトを使用することで、成形時に生成したアセトアルデヒド、ホルムアルデヒドが成形体から排出される量を効果的に抑制することができる。
【００４０】
粉状のポリブチレンテレフタレート樹脂を使用し、充分な混練を実現することにより、樹脂成形体中にゼオライトやその他の成分を充分に分散させることができる。これらが充分に樹脂成形体中に分散されることで、アセトアルデヒド等の排出される量を効率よく抑えることができる。
【００４１】
上記の通り、計量部では、圧縮部で混練された原料を、一定圧のもとに一定量ずつダイに送り出す。上記の「一定圧」及び「一定量」については、樹脂成形体の形状等に応じて、適宜、変更することが可能である。これらは、スクリューエレメントの溝幅、溝深さを調整することで調整可能である。
【００４２】
ダイから押し出されることで、本発明の樹脂成形体が得られる。樹脂成形体の形状は、ダイの吐出孔の形状によって異なり、例えば、シート状、ストランド状、チューブ状等である。また、ストランド状の樹脂成形体を、従来公知の方法（例えば、ペレタイズ法）で切断することで樹脂ペレットを製造することができる。
【００４３】
なお、複雑な形状の樹脂成形体を製造する場合には、射出成形法を採用することが好ましい。
【００４４】
＜樹脂成形体の性質＞
本発明の樹脂成形体は、上記ポリブチレンテレフタレート樹脂組成物を、上記の方法で成形することで製造することができる。
【００４５】
本発明の樹脂成形体は、ドイツ自動車工業会ＶＤＡ２７７に規定のＶＯＣ測定法による、ＶＯＣの排出量が少ない。具体的には、実施例に記載の方法で測定した、樹脂成形体１ｇあたりのＶＯＣの排出量が、４０（μｇＣ／ｇ）以下である。
【００４６】
本発明の樹脂成形体は、アセトアルデヒドの含有量、ホルムアルデヒドの含有量が非常に少ない。下記の方法で測定したアセトアルデヒドとホルムアルデヒドの排出量がそれぞれ０．２０μｇ以下である。
（アセトアルデヒドガス、ホルムアルデヒドガス測定方法）
ポリブチレンテレフタレート樹脂組成物から構成される１００ｍｍ×４０ｍｍ×２ｍｍの試験片２枚を、６５℃という条件で２時間処理したときに、発生するアセトアルデヒドガス排出量、ホルムアルデヒドガス排出量を測定する。より具体的には実施例に記載の通りである。
【実施例】
【００４７】
以下、実施例及び比較例によって本発明を説明する。なお、本発明は以下の実施例に限定されない。
【００４８】
＜材料＞
実施例、及び比較例で、ポリブチレンテレフタレート樹脂組成物の材料として、以下の成分を使用した。
（ポリブチレンテレフタレート樹脂）
テレフタル酸と１，４−ブタンジオールとの重縮合体、固有粘度（ＩＶ）が０．６９、ウィンテックポリマー社製「ジュラネックス  ３００ＦＰ」
（吸着剤）
吸着剤１：ゼオライト（東ソー社製、「ＨＳＺ−８００  ８９１ＨＯＡ」）
吸着剤２：ハイドロタルサイト（協和化学工業製、「ＤＨＴ−４Ａ−２」）
吸着剤３：カーボンブラック（三菱化学社製、「Ｍ６００Ｂ」）
【００４９】
＜樹脂成形体の製造方法＞
表１に示す成分を表１に示す割合（単位は質量％）で混合したものを原料とし、この原料を二軸押出機（ＪＳＷ製、ＴＥＸ−３０）に投入した。下記の条件にて、上記原料を溶融混練してポリブチレンテレフタレート樹脂組成物ペレットを製造した。得られた樹脂組成物ペレットを用いて後述の手法で試験片を成形し、成形体を得た。なお、比較例１については、樹脂組成物の製造を行わず、下記の手法にてポリブチレンテレフタレート樹脂から試験片を作製し、ＶＯＣ排出量の測定、アセトアルデヒドガス排出量及びホルムアルデヒドガス排出量の測定を行った。
（溶融混練条件）
シリンダー温度：２６０℃
スクリュー回転数：１３０ｒｐｍ
押出量：１２ｋｇ／ｈｒ
【００５０】
＜試験片の作製＞
ポリブチレンテレフタレート樹脂組成物のペレットを１４０℃の恒温機内で３時間保持し、ペレットを乾燥した。乾燥させたペレットを用いて、射出成形機（ＪＳＷ製、Ｊ７５ＥＰ）により、１００ｍｍ×４０ｍｍ×２ｍｍの試験片を成形した。
（射出成形条件）
シリンダー温度：２５０℃
金型温度：６０℃
射出速度：１６．７ｍｍ／秒
【００５１】
＜ＶＯＣ排出量の測定＞
実施例の樹脂成形体、比較例の樹脂成形体を１０〜２５ｍｇに切断したサンプル約２ｇをそれぞれ２２ｍｌのバイアル瓶に入れ、サンプル重量を精秤した後、密封してＨＳ−ＧＣで１２０℃、５時間加熱処理を行った。そして、ガスクロマトグラフィーで検出された揮発有機物成分のピーク積分面積を算出し、アセトンを標準に重量換算値として、樹脂成形品の重量当たりの揮発性有機化合物量（μｇＣ／ｇ）を求めた。結果を表１に示した。
【００５２】
＜アセトアルデヒドガス排出量及びホルムアルデヒドガス排出量の測定＞
実施例及び比較例の樹脂成形体から発生するアセトアルデヒドガスの量、ホルムアルデヒドガスの量を、以下の方法で評価した。
【００５３】
アセトアルデヒドガス排出量、ホルムアルデヒドガス排出量の測定は、以下の（ｉ）〜（ｉｉ）に記載の方法で行った。
（ｉ）射出成形によって成形した試験片２枚を容積１０Ｌのテドラーバッグに封入し、バッグに含まれる空気を真空ポンプにて除去した後、のテドラーバッグに純窒素ガス４Ｌを充填し、テドラーバッグのコックを閉じた。テドラーバッグをオーブンの中に入れ、コックの先にサンプリング用テフロン（登録商標）チューブを取り付けてオーブンの外まで延ばし、この状態で６５℃、２時間加熱処理を行った。この加熱処理で試料ガスを作製した。
（ｉｉ）上記（ｉ）で作製した試料ガスを、６５℃の加熱状態で、２，４−ジニトロフェニルヒドラジン（２，４−Ｄｉｎｉｔｒｏｐｈｅｎｙｌｈｙｄｒａｚｉｎｅ（略称：ＤＮＰＨ））カートリッジに３Ｌ採取した。採取後のカートリッジはアセトニトリルで溶出処理を行い、得られた溶出液を高速液体クロマトグラフ（ＨＰＬＣ；Ｗａｔｅｒｓ製、型式：Ｕｌｔｒａ  Ｐｅｒｆｏｒｍａｎｃｅ  Ｌｉｑｕｉｄ  Ｃｈｒｏｍａｔｏｇｒａｐｈｙ  Ａｑｕｉｙ）を用いて、溶出した成分のアセトアルデヒド排出量、ホルムアルデヒド排出量を測定した。排出量算出は、アルデヒド・ケトン−ＤＮＰＨ標準混合試料ＥＲＡ−０２８を標準溶液として、サンプルのピーク面積から導出した。導出結果を表１に示した。
【００５４】
【表１】
2013023551.tif 000002
【００５５】
比較例１の結果から、アセトアルデヒドガス、ホルムアルデヒドガスが、ポリブチレンテレフタレート樹脂から排出されることが確認された。また、ポリブチレンテレフタレート樹脂からＶＯＣも排出されることが確認された。
【００５６】
実施例及び比較例から、ゼオライトを含むポリブチレンテレフタレート樹脂組成物であれば、アセトアルデヒド、ホルムアルデヒドの排出を抑えつつ、樹脂成形体から排出されるＶＯＣ量を全体的に低減することができる。
【００５７】
実施例及び比較例３〜５から、吸着剤の中でもゼオライトでなければ、樹脂成形体から排出されるＶＯＣ量を全体的に低減することができない。
【００５８】
実施例１と実施例２とから、ゼオライトの含有量を高めることで、樹脂組成物の成形体からの、ホルムアルデヒドガスの排出量を大幅に抑えることができる。一方、ＶＯＣの排出量は、ゼオライトの含有量の増加とともにやや増加することが確認された。